한편 , 조건 5 는 실온 에서 비 가 열부 의 인장 강도 와 실온 에서 가 열부 의 내력 사이 의 차이 가 부분 전환 열처리 를 통하 여 20 MPa 이상 증가 하 였 다는 것 을 확인 하 기 위하 여 부분 전환 열처리 에서 도달 한 가열 온도 가 본 발명 의 청구 항 7 및 12 에 명시 된 온도 범위 이하 인 실시 예이다 ( 제 1 실시 예 ) . 이 경우 , 가 열 부 에서 는 복원 의 충분 한 연화 효과 를 얻 을 수 없 었 으며 , 상기 언급 한 증가 는 20 MPa 이하 였 다 . 따라서 , 성형 성 평가 시험 에서 얻 어 진 LDR 값 은 부분 전환 열처리 없이 얻 어 진 LDR 값 에 비하 여 충분 한 향상 을 나타내 지 못하 였 다는 것 을 발견 하 였 다 .